【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
ポリアセタールを９０〜９９．５重量％と、分子量が１，０００〜５０，０００である半結晶質または非晶質熱可塑性非ポリアセタール樹脂を０．５〜１０重量％とを含むポリアセタール基材と、
適用される塗料に前記ポリアセタール基材の前記半結晶質または非晶質熱可塑性非ポリアセタール樹脂の曝露を増加させるために予備処理された前記ポリアセタール基材の表面の上に、溶剤性、水性または粉末１Ｋ塗料系から前記ポリアセタール基材に適用される塗料と、を含み、
前記塗料が熱可塑性または部分的な熱可塑性塗料であることを特徴とする塗装されたポリアセタール物品。
【請求項２】
ポリアセタールを９０〜９９．５重量％と、分子量が１，０００〜５０，０００である半結晶質または非晶質熱可塑性非ポリアセタール樹脂を０．５〜１０重量％とを含む溶融ブレンドを固化することによって製造されたポリアセタール基材を提供する工程と、
処理される表面に塗料を適用するために、前記ポリアセタール基材の表面を処理して、適用される塗料に前記半結晶質または非晶質熱可塑性非ポリアセタール樹脂の曝露を増加させる工程と、
溶剤性、水性または粉末１Ｋ塗料系から熱可塑性または部分的に熱可塑性塗料を前記ポリアセタール基材の前記処理された表面の上に適用する工程と、
を含むことを特徴とする塗装されたポリアセタール物品の製造方法。
【手続補正２】
【補正対象書類名】明細書
【補正対象項目名】００９０
【補正方法】変更
【補正の内容】
【００９０】
これらの結果は明らかに、表面処理を実施された改質ポリアセタールについておよび処理された表面に直接に適用された選択された１Ｋ熱可塑性塗料系によってだけ、本発明の有益な効果が得られることを示す。１Ｋ熱可塑性塗料系をコートされたとしても非改質ポリアセタールは十分に機能しない（図１ａおよび１ｂ）。同様に、２Ｋ熱硬化性塗料を直接にコートされた改質ポリアセタールは十分に機能しない（図２ａ）。図２ｂは、過酷な老化後でもみられる本発明の塗装されたアセタールの良好な性能を示す。図３は、表面の処理後に物理的特徴を維持するためにポリアセタールの改質が必要であることを立証する。
なお、本発明の好ましい態様としては以下のものを挙げることができる。
１．ポリアセタールを９０〜９９．５重量％と、分子量が１，０００〜５０，０００である半結晶質または非晶質熱可塑性非ポリアセタール樹脂を０．５〜１０重量％とを含むポリアセタール基材と、
適用される塗料に前記ポリアセタール基材の前記半結晶質または非晶質熱可塑性非ポリアセタール樹脂の曝露を増加させるために予備処理された前記ポリアセタール基材の表面の上に、溶剤性、水性または粉末１Ｋ塗料系から前記ポリアセタール基材に適用される塗料と、を含み、
前記塗料が熱可塑性または部分的な熱可塑性塗料であることを特徴とする塗装されたポリアセタール物品。
２．前記基材が９５〜９８．５重量％のポリアセタールと、１．５〜５重量％の前記半結晶質または非晶質熱可塑性非ポリアセタール樹脂とを含むことを特徴とする１に記載の塗装されたポリアセタール物品。
３．前記半結晶質または非晶質熱可塑性非ポリアセタール樹脂が窒素基、ＯＨ基、またはアクリレート、もしくはメタクリレート官能価を有することを特徴とする１に記載の塗装されたポリアセタール物品。
４．前記半結晶質または非晶質熱可塑性非ポリアセタール樹脂が少なくとも１つのアミドを含むことを特徴とする３に記載の塗装されたポリアセタール物品。
５．前記半結晶質または非晶質熱可塑性非ポリアセタール樹脂がポリアミドであることを特徴とする１、２または３のいずれか一項に記載の塗装されたポリアセタール物品。
６．前記半結晶質または非晶質熱可塑性非ポリアセタール樹脂が異なった分子量の第１および第２のポリアミドのブレンドを含むことを特徴とする４に記載の塗装されたポリアセタール物品。
７．前記第１のポリアミドが前記第２のポリアミドの分子量より少なくとも５０００大きい分子量を有し、前記第１のポリアミドが２０，０００〜５０，０００の範囲の分子量を有し、０．５〜５重量％の範囲の量で存在し、前記第２のポリアミドが１，０００〜２５，０００の範囲の分子量を有し、前記第１のポリアミドと同等またはより小さい量で、０．１〜２．５重量％の範囲の量で存在することを特徴とする６に記載の塗装されたポリアセタール物品。
８．前記第１のポリアミドが１〜２重量％の量で存在し、前記第２のポリアミドが０．２５〜１．５重量％の量で存在することを特徴とする７に記載の塗装されたポリアセタール物品。
９．前記塗料系が２５℃未満のガラス転移温度を有する熱可塑性ポリマーを含有することを特徴とする１に記載の塗装されたポリアセタール物品。
１０．適用された熱可塑性または部分的に熱可塑性塗料が熱硬化性塗料またはワニスの層で覆われていることを特徴とする１に記載の塗装されたポリアセタール物品。
１１．無機充填剤を含有しないことを特徴とする１〜１０のいずれか一項に記載の塗装されたポリアセタール物品。
１２．ポリアセタールを９０〜９９．５重量％と、分子量が１，０００〜５０，０００である半結晶質または非晶質熱可塑性非ポリアセタール樹脂を０．５〜１０重量％とを含む溶融ブレンドを固化することによって製造されたポリアセタール基材を提供する工程と、
処理される表面に塗料を適用するために、前記ポリアセタール基材の表面を処理して、適用される塗料に前記半結晶質または非晶質熱可塑性非ポリアセタール樹脂の曝露を増加させる工程と、
溶剤性、水性または粉末１Ｋ塗料系から熱可塑性または部分的に熱可塑性塗料を前記ポリアセタール基材の前記処理された表面の上に適用する工程と、
を含むことを特徴とする塗装されたポリアセタール物品の製造方法。
１３．前記ポリアセタール基材の前記表面が、エッチング、火焔吹付、イオン化、サンディング、表面洗浄および紫外線露光から選択される表面改良技術によって処理されることを特徴とする１２に記載の方法。
１４．前記ポリアセタール基材の前記表面が、硫酸、リン酸、塩酸および有機酸の群からの少なくとも３つの酸を含有する混合酸槽からエッチングすることによって処理されることを特徴とする１３に記載の方法。
１５．前記混合酸槽が硫酸、リン酸、塩酸および酢酸を含有することを特徴とする１４に記載の方法。
１６．前記ポリアセタール基材がモールディング、押出または熱成形によって提供されることを特徴とする１２に記載の方法。
１７．前記熱可塑性または部分的に熱可塑性塗料が、浸漬、噴霧、ブラッシングまたは粉末適用によって適用されることを特徴とする１２に記載の方法。
１８．適用された熱可塑性または部分的に熱可塑性塗料を熱硬化性塗料またはワニスの層で覆う工程を含むこと特徴とする１２に記載の方法。
１９．前記半結晶質または非晶質熱可塑性非ポリアセタール樹脂がポリアミドであることを特徴とする１２〜１８のいずれか一項に記載の方法。
２０．前記半結晶質または非晶質熱可塑性非ポリアセタール樹脂が、異なった分子量の第１および第２のポリアミドのブレンドを含み、前記第１のポリアミドが前記第２のポリアミドの分子量より少なくとも５０００大きい分子量を有し、前記第１のポリアミドが２０，０００〜５０，０００の範囲の分子量を有し、０．５〜５重量％の範囲の量で存在し、前記第２のポリアミドが１，０００〜２５，０００の範囲の分子量を有し、前記第１のポリアミドと同等またはより少ない量で、０．１〜２．５重量％の範囲の量で存在することを特徴とする１２に記載の方法。
２１．前記塗装されたポリアセタール物品が無機充填剤を含有しないことを特徴とする１２〜２０のいずれか一項に記載の方法。